(57)【要約】【課題】光学素子の透過および散乱する領域で応答ムラの発生が抑えられた光学素子を効率よく製造する方法を提供する。【解決手段】第１の発明の光学素子の製造方法は、少なくとも一方に電極が形成され、少なくとも一方が透明である一対の基板の一方の基板に、吸収端の波長がλＳｍａｘである光重合開始剤Ｓを含む硬化性樹脂組成物を塗布して堰状部を形成する工程と、前記堰状部の内側に、液晶化合物、硬化性化合物および吸収端の波長がλＴｍａｘである光重合開始剤Ｔを含む液晶組成物を塗布する工程と、他方の基板を一方の基板に重ねる工程と、前記堰状部にピーク波長λＳがλＴｍａｘ以上でλＳｍａｘより短い第１の光を透明基板面側から照射してシール部を形成する工程と、前記液晶組成物にピーク波長λＴがλＴｍａｘより短い第２の光を透明基板面側から照射して電気光学機能層を形成する工程を有する。【選択図】なし【特許請求の範囲】
【請求項１】
少なくとも一方に電極が形成され、少なくとも一方が透明である一対の基板の一方の基板に、吸収端の波長がλＳｍａｘである光重合開始剤Ｓを含む硬化性樹脂組成物を塗布して堰状部を形成する工程と、
前記堰状部の内側に、液晶化合物、硬化性化合物および吸収端の波長がλＴｍａｘである光重合開始剤Ｔを含む液晶組成物を塗布する工程と、
他方の基板を一方の基板に重ねる工程と、
前記堰状部にピーク波長λＳがλＴｍａｘ以上でλＳｍａｘより短い第１の光を透明基板面側から照射してシール部を形成する工程と、
前記液晶組成物にピーク波長λＴがλＴｍａｘより短い第２の光を透明基板面側から照射して電気光学機能層を形成する工程を有する光学素子の製造方法。
【請求項２】
上記シール部を形成する工程において、
前記堰状部の位置に沿って光源を走査しながら前記第１の光を照射する
請求項１に記載の光学素子の製造方法。
【請求項３】
上記電気光学機能層を形成する工程において、
前記透明基板の少なくとも前記電気光学機能層を形成する領域に前記第２の光を照射する
請求項１または２に記載の光学素子の製造方法。
【請求項４】
少なくとも一方に電極が形成され、少なくとも一方が透明である一対の基板が対向配置され、一対の基板の周縁部に第２のシール部と注入口を有する液晶セルに、前記注入口から液晶化合物、硬化性化合物および吸収端の波長がλＴｍａｘである光重合開始剤Ｔを含む液晶組成物を真空注入する工程と、
前記注入口に吸収端の波長がλＳｍａｘである光重合開始剤Ｓを含む硬化性樹脂組成物を塗布し、前記硬化性樹脂組成物にピーク波長λＳがλＴｍａｘ以上でλＳｍａｘより短い第１の光を照射して硬化性樹脂組成物を硬化する工程と、
前記液晶組成物にピーク波長λＴがλＴｍａｘより短い第２の光を透明基板面側から照射して電気光学機能層を形成する工程を有する光学素子の製造方法。
【請求項５】
前記λＳとλＴｍａｘの差が１０ｎｍ以上である
請求項１〜４のいずれか１項に記載の光学素子の製造方法。
【請求項６】
少なくとも一方に電極が形成された一対の透明基板と、
前記一対の透明基板の周縁部に設けられたシール材と、
前記一対の透明基板とシール材に囲まれた領域に存在し、電圧の印加により光を透過する状態と散乱する状態を制御できる電気光学機能層とを有し、
シール材と電気光学機能層は光重合開始剤を含み、
シール材に含まれる光重合開始剤Ｓの吸収端の波長λＳｍａｘが、電気光学機能層に含まれる光重合開始剤Ｔの吸収波長λＴｍａｘより長い光学素子。
【請求項７】
前記λＳｍａｘとλＴｍａｘとの差が１０ｎｍ以上である請求項６記載の光学素子。
【発明の詳細な説明】
【技術分野】
【０００１】
本発明は、電圧の印加により光学特性が変化する電気光学機能層を有する光学素子の製造方法と、光学素子に関する。
【背景技術】
【０００２】
少なくとも一方に電極が設けられている一対の透明基板と前記透明基板間に狭持され、液晶化合物と柱状樹脂の複合体からなり、入射光の透過と散乱を電気的に切り替えることができる電気光学機能層とを有する光学素子が知られている（例えば特許文献１）。
特許文献１には、一対の透明基板がその周縁部に設けられたエポキシ樹脂によって対向して貼り合わせられた液晶セルに、液晶と柱状樹脂の前駆体（硬化前の組成物）を注入し、前駆体に紫外線を照射して柱状樹脂を形成する製造方法が記載されている。
【０００３】
近年、この光学素子の電気光学特性を利用して、調光ガラスやプロジェクションディスプレイ用スクリーンなどへの応用が期待されている。そのため、光学素子を大面積または大量生産できる製造方法の提案が求められている。
【先行技術文献】
【特許文献】
【０００４】
【特許文献１】特開２００５−２０２３９１号公報
【特許文献２】国際公開２０１３−０２７５４８号
【発明の概要】
【発明が解決しようとする課題】
【０００５】
液晶パネルの製造方法としては、真空注入法や液晶滴下工法（One Drop Filling法、以下ＯＤＦ法という。）が知られている。特許文献１に記載の液晶パネルの製造方法は、真空注入法である。
ＯＤＦ法の一例は、一対の透明電極付き基板のいずれか一方の周縁に紫外線硬化型の硬化性樹脂組成物の堰状部を形成し、堰状部に囲まれる領域に前記樹脂組成物と接触しないように液晶材料をディスペンサやインクジェットヘッドなどを用いて塗布し、減圧環境下で他方の基板と貼り合わせ、その後、常圧環境下で硬化性樹脂組成物に紫外線を照射して硬化してシール部を形成して、液晶パネルを得る方法である。
特許文献１に記載の光学素子を、従来のＯＤＦ法で製造しようとすると、堰状部の紫外線硬化型の硬化性樹脂組成物に紫外線を照射した際に、その漏れ光により光学素子の前駆体材料が一部硬化する。これにより、光学素子は、漏れ光による照射部と非照射部間で電圧の印加より変化する透過／散乱応答が異なる現象（応答ムラ）が発生する問題があった。
真空注入法では、液晶セルに前駆体を注入する注入口に紫外線硬化性樹脂組成物を塗布し、紫外線を照射してシール部を形成する。そのため、上記したＯＤＦ法の場合と同様に、得られた光学素子は応答ムラが発生する問題があった。この問題は、特許文献１に記載の方法のように、液晶セルを一つずつ作る際には問題にならなかったが、液晶セルを大量に製造する際に問題になるおそれがある。
【０００６】
一方、特許文献２には、ＯＤＦ法を利用して、焼き付きを改善した光学素子を製造する方法が記載されている。特許文献２に記載の方法は、液晶相との界面を構成する面上にポリマー層を形成する高分子安定化工程を導入することを特徴としている。具体的には、一方の基板の表面に液晶材料およびモノマーを含有する液晶組成物を滴下する工程と、前記一方の基板の外縁に沿ってシール材を塗布し、前記モノマーの吸収波長端より４０ｎｍ以上長波長の光を照射してシール材を硬化する工程と、前記液晶組成物に光を照射してモノマーを重合させる工程を有する液晶表示装置の製造方法が記載されている。
しかし、特許文献２に開示されている方法では、応答ムラの抑制は可能であるが、シール材を硬化する光の波長が長いため、化合物の反応性が低くなり、効率のよい製造が困難であった。
【０００７】
本発明は、上記問題に鑑み、光学素子の透過および散乱する領域（以下、作動領域という。）で応答ムラの発生が抑えられた光学素子を効率よく製造する方法の提供を目的とする。また、本発明は、作動領域で応答ムラの発生が抑えられた光学素子の提供を目的とする。
【課題を解決するための手段】
【０００８】
本発明は上記した課題を解決するものである。
第１の発明の光学素子の製造方法は、少なくとも一方に電極が形成され、少なくとも一方が透明である一対の基板の一方の基板に、吸収端の波長がλＳｍａｘである光重合開始剤Ｓを含む硬化性樹脂組成物を塗布して堰状部を形成する工程と、前記堰状部の内側に、液晶化合物、硬化性化合物および吸収端の波長がλＴｍａｘである光重合開始剤Ｔを含む液晶組成物を塗布する工程と、他方の基板を一方の基板に重ねる工程と、前記堰状部にピーク波長λＳがλＴｍａｘ以上でλＳｍａｘより短い第１の光を透明基板面側から照射してシール部を形成する工程と、前記液晶組成物にピーク波長λＴがλＴｍａｘより短い第２の光を透明基板面側から照射して電気光学機能層を形成する工程を有する。
本発明の光学素子の製造方法は、他方の基板を一方の基板に重ねる工程は、常圧下でもよく、減圧下でもよい。光学素子の欠陥を防ぐ点で、上記基板を重ねる工程は、減圧下で行うことが好ましい。
本発明の光学素子の製造方法は、上記工程を有していればその順序は特に限定されない。例えば、シール部を形成する工程の後に、他方の基板を一方の基板に積層してもよい。
【０００９】
第２の発明の他の光学素子の製造方法は、少なくとも一方に電極が形成され、少なくとも一方が透明である一対の基板が対向配置され、一対の基板の周縁部に第２のシール部と注入口を有する液晶セルに、前記注入口から液晶化合物、硬化性化合物および吸収端の波長がλＴｍａｘである光重合開始剤Ｔを含む液晶組成物を真空注入する工程と、前記注入口に吸収端の波長がλＳｍａｘである光重合開始剤Ｓを含む硬化性樹脂組成物を塗布し、前記硬化性樹脂組成物にピーク波長λＳがλＴｍａｘ以上でλＳｍａｘより短い第１の光を照射してシール部を形成する工程と、前記液晶組成物にピーク波長λＴがλＴｍａｘより短い第２の光を透明基板面側から照射して電気光学機能層を形成する工程を有する。
第３の発明の光学素子は、少なくとも一方に電極が形成された一対の透明基板と、前記一対の透明電極の周縁部に設けられたシール材と、前記一対の透明基板とシール材に囲まれた領域に存在し、電圧の印加により光を透過する状態と散乱する状態を制御できる電気光学機能層とを有し、シール材と電気光学機能層は光重合開始剤を含み、シール材に含まれる光重合開始剤Ｓの吸収端の波長λＳｍａｘが、電気光学機能層に含まれる光重合開始剤Ｔの吸収波長λＴｍａｘより長い。
【発明の効果】
【００１０】
本発明の光学素子の製造方法によると、光学素子の製造工程において、シール部の形成では作動領域の組成物が硬化せず、シール部が硬化された後に作動領域の組成物が硬化する。そのため、作動領域がシール部と隣接する領域において応答ムラの発生が抑制される。また、本発明は、作動領域がシール部と隣接する領域において応答ムラのない光学素子が得られる。
【図面の簡単な説明】
【００１１】
【図１】本実施形態のＯＤＦ法の堰状部を形成する工程の上面図である。
【図２】本実施形態のＯＤＦ法の液晶組成物を塗布する工程の上面図である。
【図３】本実施形態のＯＤＦ法で積層体を得る工程の断面図である。
【図４】本実施形態のＯＤＦ法のシール部を形成する工程の上面図である。
【図５】本実施形態のＯＤＦ法で得られた光学素子の上面図である。
【図６】本実施形態のＯＤＦ法の堰状部を形成する工程の上面図である。
【図７】本実施形態のＯＤＦ法の光学素子を切断する工程の上面図である。
【図８】液晶セルの断面図である。
【図９】本実施形態の真空注入法でシール部を形成する工程の断面図である。
【図１０】アセトニトリル溶液のＩｒｇａｃｕｒｅ８１９の吸収特性を示す図である。
【図１１】アセトニトリル溶液のＢｉＰＥの吸収特性を示す図である。
【図１２】例１〜５で電気光学機能層の形成で使用したケミカルランプの光発色分布のグラフである。
【発明を実施するための形態】
【００１２】
第１の発明に係る光学素子の製造方法の一実施形態について図面を参照して説明する。
（第１の実施形態）
第１の発明に係る光学素子の製造方法の第１の実施形態は、
少なくとも一方に電極が形成され、少なくとも一方が透明である一対の基板の一方の基板の周縁部に、吸収端の波長がλＳｍａｘである光重合開始剤Ｓを含む硬化性樹脂組成物を塗布して堰状部を形成する工程と、
前記堰状部の内側に、液晶化合物、硬化性化合物および吸収端の波長がλＴｍａｘである光重合開始剤Ｔを含む液晶組成物を塗布する工程と、
減圧雰囲気下にて、他方の基板を一方の基板に重ね、一対の基板と未硬化の堰状部で液晶組成物が密封された積層物を得る工程と、
前記堰状部にピーク波長λＳがλＴｍａｘ以上でλＳｍａｘより短い第１の光を透明基板面から照射してシール部を形成する工程と、
前記液晶組成物にピーク波長λＴがλＴｍａｘより短い第２の光を透明基板面側から照射して電気光学機能層を形成する工程を有する。
【００１３】
（堰状部を形成する工程）
本実施形態は、基板２の周縁部に硬化性樹脂組成物１を塗布する工程を有する。図１は本工程の上面図であり、図１に示すように、基板２の主面上に硬化性樹脂組成物１を塗布して堰状部３が形成される。堰状部３は、硬化性樹脂組成物１が未硬化の状態である。
硬化性樹脂組成物１は、１種以上の光硬化性化合物と、吸収端の波長がλＳｍａｘである光重合開始剤Ｓとを必須成分として含有する。
本明細書において、吸収端の波長とは、光重合性開始剤の吸収波長域で最も長い波長をいう。吸収端の波長は、具体的には、アセトニトリルで任意の濃度に希釈させ、光路長１０ｍｍの光を用いた吸光度測定において、吸光度(Ａｂｓｏｒｂａｎｃｅ／ｃｍ)が０．０１以下となった時の波長をいう。
【００１４】
光重合開始剤Ｓは、光重合開始剤Ｔよりも吸収端の波長が長いものが使用される。すなわち、本実施形態においては、光重合開始剤Ｓと光重合開始剤Ｔは、吸収端の波長がλＳｍａｘ＞λＴｍａｘの関係が満たされているものが使用される。
上記した条件を満たすために、光重合開始剤Ｓは吸収端の波長が長波長に位置するものが好ましい。このような光重合開始剤Ｓとしては、アセトフェノン系、ケタール系、ベンゾインまたはベンゾインエーテル系、フォスフィンオキサイド系、ベンゾフェノン系、チオキサントン系、キノン系等の光重合開始剤が挙げられる。その中でもより長波長側において吸収を持つフォスフィンオキサイド系が好ましい。また、吸収波長域の異なる２種以上の光重合開始剤を併用することにより、硬化時間をより早めること、表面硬化性を高めることなどができる。
光重合開始剤Ｓの質量割合は、硬化性樹脂組成物１の全質量に対して０．０１〜１０質量％が好ましく、０．１〜２．５質量％が好ましい。光重合開始剤Ｓの含有量が０．０１質量％未満では、硬化性樹脂組成物１に光を照射しても、充分な硬化反応が起こらずシール部８の信頼性を損なうおそれがある。一方で、光重合開始剤の量が１０質量％超では、堰状部３の表層のみで硬化反応が進行し、中央部の硬化が不充分なシール部８が形成されてシール部８の信頼性を損なうおそれがある。
【００１５】
硬化性樹脂組成物１に含まれる１種以上の光硬化性化合物は、公知の硬化性樹脂化合物を使用できる。例えば、アクリル樹脂、エンチオール系樹脂、ビニル樹脂、アリル樹脂、等が挙げられる。
また、硬化性樹脂組成物１には、光硬化性化合物以外に熱硬化性樹脂化合物を含有してもよい。熱硬化性樹脂組成物としては、エポキシ樹脂、フェノール樹脂などが挙げられる。
さらに、硬化性樹脂組成物１には、 添加剤を含有してもよい。添加剤としては、光増感剤、重合禁止剤、光硬化促進剤、連鎖移動剤、光安定剤（紫外線吸収剤、ラジカル捕獲剤等。）、酸化防止剤、難燃化剤、接着性向上剤（シランカップリング剤等）、顔料、または染料等が挙げられる。
【００１６】
本実施形態に使用される基板２としては、ガラス基板、ポリエステルフィルム等のフィルム基板、またはアルミニウム基板等の金属板等が挙げられる。一対の基板は、少なくとも一方が透明であればよく、前記した材料の中で同じ基板同士で構成する必要はない。例えば、基板の一方を電極の機能も兼ね備えるアルミニウム基板とし、他方の基板を透明なガラス基板とする場合、基板の両方を透明なガラス板とする場合などが挙げられる。
本実施形態においては、前記基板の形状は限定されず、平面状や曲面などの異形状としてもよい。
【００１７】
少なくとも一方の基板に形成される電極としては、例えば、ＩＴＯ（インジウム酸化錫）などの金属酸化物の透明薄膜等が挙げられる。なお、基板として金属板を使用する場合には、基板自体が電極の機能を備えることができる。
基板上に電極を形成する場合、電極の形状は基板の主面上全体に形成する構成（ベタ状）でもよく、基板上の所定の場所にのみ設ける構成（例えば、ドット状）でもよい。また、電気力線が基板主面に平行な方向に発生する構成でもよい。基板主面に平行な電気力線を発生させる電極としては、櫛歯状の電極が挙げられる。電極は、スパッタリング法、真空蒸着法等により形成できる。
【００１８】
基板の主面には、液晶を配向させる配向膜を設けてもよい。これにより、例えば、液晶を基板主面に対して垂直の方向に配向することができる。配向膜は、例えば基板上に薄膜を設けてラビング処理を施す方法、基板上の電極を直接研磨する方法により形成できる。
基板の主面には、絶縁膜を設けてもよい。基板が透明な場合には、絶縁膜は透明であることが好ましい。透明な絶縁膜としては、ＳｉＯ２−ＴｉＯ２系の金属酸化膜等が挙げられる。
【００１９】
本工程においては、基板２の主面に図示しない透明電極と配向膜が設けられている。本工程では、図１に示すように、ディスペンサ４を使用して、基板２の主面上に形成された配向膜上の周縁部に硬化性樹脂組成物１を塗布して、堰状部３を形成する。
【００２０】
ディスペンサ４による塗布性と、堰状部３の高さを保持する点から、硬化性樹脂組成物１の粘度は０．０５〜５００Ｐａ・ｓであることが好ましい。硬化性樹脂組成物１の粘度が低い場合であっても、塗布の直後に光を照射することで、光照射後の粘度を好ましい範囲に増粘させて使用すればよい。また、硬化性樹脂組成物１の粘度が高い場合においては、ディスペンサ４を加温して、好ましい範囲の粘度に制御すればよい。
【００２１】
堰状部３の高さは、自由に設定できる。堰状部３を高くする場合には、ディスペンサ４による硬化性樹脂組成物１の塗布量を多くする、ディスペンサ４の速度を遅くする、またはディスペンサ４を多重描きする等の方法が採用される。
硬化性樹脂組成物１の塗布はディスペンサ４を用いた方法に限定されない。例えば、ダイコ−タ方式、インクジェット方式またはスクリーン印刷方式等を用いても硬化性樹脂組成物１を塗布できる。
【００２２】
（液晶組成物５を塗布する工程）
本実施形態は、堰状部３で囲われた領域の中に、液晶組成物５を塗布する工程を有する。図２は本工程の上面図であり、図２に示すように、液晶組成物５の塗布は、堰状部３と液晶組成物５とが接しないように行われる。
液晶組成物５は、液晶化合物、硬化性化合物および吸収端の波長がλＴｍａｘである光重合開始剤Ｔを含む。
【００２３】
前記液晶化合物の液晶の種類としては、ネマチック液晶、コレステリック液晶、スメクチック液晶及び強誘電性液晶などを使用できる。中でも、ネマチック液晶を用いることが好ましい。ネマチック液晶は、他の液晶に比して液晶温度範囲が広く、粘性が小さいため、液晶素子の動作温度範囲を広く、かつ動作速度を大きくすることができるからである。
液晶化合物の誘電率異方性が正および負の両方のものを使用できる。光学素子の駆動電圧を小さくできる点から、液晶化合物は誘電率異方性の絶対値が大きいものが好ましい。
【００２４】
前記液晶化合物としては、一般的な表示材料として、あるいは電界駆動型表示素子の材料として使用される種々のものを使用可能である。具体的には、ビフェニル系、フェニルベンゾエート系、シクロヘキシルベンゼン系、アゾキシベンゼン系、アゾベンゼン系、アゾメチン系、ターフェニル系、ビフェニルベンゾエート系、シクロヘキシルビフェニル系、フェニルピリジン系、シクロヘキシルピリミジン系、コレステロール系等を挙げることができる。
液晶化合物は、１種の液晶化合物を単独で使用してもよく、２種類以上の液晶化合物を組み合わせて使用してもよい。
【００２５】
前記硬化性化合物は、本製造方法で得られた光学素子で柱状樹脂となる成分であり、柱状樹脂は液晶化合物の配向を規制する材料である。
硬化性化合物は、硬化後に透過率が高く、液晶化合物を配向できるものが使用される。このような硬化性化合物としては、例えば、式１〜式３で表される化合物が挙げられる。
Ａ１−Ｏ−（Ｒ１）ｍ―Ｏ―Ｚ―Ｏ―（Ｒ２）ｎＯ―Ａ２  式１
Ａ３−（ＯＲ３）ｏ―Ｏ―Ｚ’―Ｏ―（Ｒ４Ｏ）ｐ―Ａ４  式２
ここで、Ａ１，Ａ２，Ａ３，Ａ４は、それぞれ独立に、アクリロイル基、メタクリロイル基、グリシジル基またはアリル基である。Ｒ１，Ｒ２，Ｒ３，Ｒ４は、それぞれ独立的に、炭素数２〜６のアルキレン基である。Ｚ，Ｚ’は、それぞれ独立的に、２価のメソゲン構造部である。ｍ，ｎ，ｏ，ｐは、それぞれ独立的に１〜１０の整数である。ここで、「独立的に」とは、組み合わせが任意であって、どのような組み合わせも可能であることを意味する。また、硬化性化合物がその分子中の不斉炭素により旋光性を有していてもよい。
【化１】
2017062396.tif 000002
ここで、Ａ5〜Ａ7はそれぞれ独立に、アクリロイルオキシ基、メタクリロイルオキシ基、ビニルエーテル基、ビニル基またはグリシジルエーテル基である。Ｒ5は炭素原子間に一個または複数個のエーテル性酸素原子を有していてもよい直鎖又は分岐状炭素数１〜５０の１〜３価の有機基である。ｑ，ｒ，ｓはそれぞれ独立に０〜３である。但し、ｑ＋ｒ＋ｓ＝１〜３である。
【００２６】
本実施形態においては、光重合開始剤Ｔは、光重合開始剤Ｓよりも吸収端の波長が短いものが使用される。すなわち、本実施形態においては、光重合開始剤Ｓと光重合開始剤Ｔは、吸収端の波長がλＳｍａｘ＞λＴｍａｘの関係が満たされているものが使用される。
上記した条件を満たすため、光重合開始剤Ｔは吸収端の波長が短波長に位置するものが好ましい。このような光重合開始剤Ｔとしては、アセトフェノン系、ケタ―ル系、ベンゾインまたはベンゾインエーテル系等が挙げられる。また、吸収波長域の異なる２種以上の光重合開始剤を併用することにより、硬化時間を早めることや、表面の硬化性を高めることが出来る。
【００２７】
重合開始剤Ｔの含有量は、硬化性化合物との相溶性の観点および硬化性化合物の重合反応性を担保する観点から、硬化性化合物の合計量１００質量部に対して、０．１〜２０質量部が好ましい。０．１〜１０質量部がより好ましい。硬化性化合物の重合後の柱状樹脂において、高い分子量や高い比抵抗が要求される場合、重合開始剤Ｔの含有量を０．１〜５質量部とすることがさらに好ましい。
液晶組成物５には、液晶化合物、硬化性化合物、および重合開始剤Ｔ以外の他の成分を含んでもよい。
【００２８】
他の成分としては、アントラキノン系、スチリル系、アゾメチン系、アゾ系等の各種二色性色素が挙げられる。これらの成分を含めば、液晶組成物５を硬化して得られる電気光学機能層のコントラスト比を高くでき、安定性を向上できる。また、他の成分として、酸化防止剤、紫外線吸収剤、各種可塑剤を含んでもよい。これらの成分を含有することで、液晶組成物５を硬化して得られる電気光学機能層の安定性や耐久性を向上できる。
本工程においては、堰状部３で囲われた領域の中に、所定量の液晶組成物５を塗布されればよく、その方法は限定されない。液晶組成物５を塗布する方法としは、図２に示すディスペンサ４による塗布、図示しないインクジェット方式およびダイコート方式等が挙げられる。
【００２９】
（基板を積層する工程）
本実施形態は、主面上に堰状部３と液晶組成物５を有する基板２に基板を減圧雰囲気下で積層する工程を有する。これにより、一対の基板と堰状部３とで液晶組成物５が密封された積層体が得られる。
【００３０】
一対の基板を減圧環境で積層し、得られた積層体を常圧の環境に移す工程を経ると、積層体７の内外の圧力差により、押し付けられて、基板２と基板６とが適切な距離（以下、セルギャップという）を有して対向される。また、減圧下で積層することで、光学素子の光学欠陥の原因となる気泡が積層体の中に発生しにくくなる。
基板２と基板６との間には、スペーサを挟持してもよい。この場合、基板２にスペーサを散布して基板６を積層する。スペーサを用いることで、基板２と基板６とのセルギャップを調整でき、かつ、固定できる。
【００３１】
スペーサの材料としては、例えば、ガラス粒子、樹脂粒子、アルミナ粒子、ガラスファイバー、フィルムを使用できる。スペーサの形状としては、球状スペーサ、ファイバー型スペーサ、柱状のスペーサ等が挙げられる。
【００３２】
本実施形態において、セルギャップは、１〜５０μｍが好ましく、３〜３０μｍがより好ましい。セルギャップをこの範囲にすると、光学素子のコントラスト（透明状態と散乱状態の比率）を高くでき、電気光学機能層を駆動させる電圧を低くできる。
基板６は、基板２と同様の物を使用できる。また、基板６の主面には、基板２と同様の電極、配向膜および絶縁膜を有してもよい。
【００３３】
図３は、本工程を真空チャンバー１０で行う場合の断面図である。図３に示すように、基板２，６を真空チャンバー１０に搬入する。真空チャンバー１０内の上部には、複数の吸着パッドを有する上定盤が配置され、下部には、下定盤（図示しない）が設けられている。上定盤は、エアシリンダによって上下方向に移動可能とされている。
【００３４】
基板２は、堰状部３と液晶組成物５を有する面を上にして下定盤の上に固定される。基板６は、吸着パッドに取り付けられる。ついで、真空チャンバー１０内の空気を真空ポンプによって吸引する。真空チャンバー１０内の雰囲気圧力が、たとえば１〜１００Ｐａの減圧雰囲気に達した後、基板６を上定盤の吸着パッドによって吸着保持した状態で、下に待機している基板２に向けて、エアシリンダを動作させて下降させる。そして、液晶組成物５が、基板２，６と堰状部３により密封された積層体７を構成し、減圧雰囲気下で所定時間、積層体７を保持する。
【００３５】
なお、下定盤に対する基板２の取り付け位置、吸着パッドの個数、上定盤に対する基板６の取り付け位置等は、基板２，６の大きさ、形状等に応じて適宜調整する。この際、吸着パッドとして静電チャックを用い、たとえば特願２００８−２０６１２４に添付された明細書（本明細書に組み入れられる）に記載の静電チャック保持方法を採用することで、ガラス基板を安定して減圧雰囲気下で保持できる。
【００３６】
（シール部を形成する工程）
本実施形態では、透明基板から堰状部３にピーク波長がλＳの第１の光を照射する工程を有する。図４は本工程の上面図であり、図４に示すように、堰状部３の硬化性樹脂組成物１が光硬化してシール部８が形成される。本実施形態において、シール部８は硬化性樹脂組成物１の少なくとも一部が硬化されている状態をいい、完全硬化に限定されない。
本工程は、基板２または６の透明基板側から光を照射すればよい。積層体７の基板の一方が透明基板である場合、その透明基板から光を照射する。積層体７の基板の両方が透明な基板である場合、一方の透明基板から光を照射してもよく、両方の透明基板から光を照射してもよい。両方の透明基板から光を照射する方法としては、例えば、積層体７の両面に光源を設置する方法、積層体７を鏡の上に置き、積層体７の一面側から光を照射する方法等が挙げられる。
【００３７】
シール部８の形成は、液晶組成物５が堰状部３と接していない状態で行う。堰状部３と液晶組成物５とが接すると、未硬化の硬化性樹脂組成物１と液晶組成物５とが混合した領域ができ、この領域を硬化すると、得られた光学素子の応答ムラの原因となるおそれがある。
【００３８】
本工程において、照射する第１の光のピーク波長λＳは、光重合性開始剤Ｔの吸収端の波長λＴｍａｘ以上であり、光重合性開始剤Ｓの吸収端の波長λＳｍａｘより短い。この光を照射することで堰状部３の硬化性樹脂組成物１に含まれる硬化性化合物のみが重合して硬化してシール部８が形成される。本工程では、第１の光の波長λＳを、光重合性開始剤Ｔおよび光重合性開始剤Ｓの吸収端の波長に応じて自由に変更できる。光の波長λＳは、光重合性開始剤Ｔの吸収端の波長λＴｍａｘより長く、光重合性開始剤Ｓの吸収端の波長λＳｍａｘより短いことが好ましい。
本実施形態において、光のピーク波長は、照射する光の波長が５００ｎｍ以下の領域において、出力が最大の波長をいう。
【００３９】
第１の光は、ピーク波長λＳのピークの半値幅が２０ｎｍ以下であることが好ましい。
波長λＳはλＴｍａｘより１０ｎｍ以上長い波長であることが好ましい。これにより、製造工程における波長マージンが広がる。また、同様の理由で、波長λＳはλＴｍａｘより２０ｎｍ以上長い波長であることが好ましい。
第１の光を照射できる光源としては、紫外線―ＬＥＤまたは紫外線ランプや高圧水銀灯等が挙げられる。なお、紫外線ランプや高圧水銀灯を用いる場合には、λＴｍａｘ以下の波長の光をカットするフィルターを併用する。
【００４０】
本工程では、堰状部３に沿って光源１１を走査して、堰状部３に第１の光を照射してもよいし、堰状部３と堰状部３に囲まれた液晶組成物５にまたがる面光源を用いて第１の光を照射してもよい。第１の光を照射する際には、透明基板（基板２または６）の堰状部３の内側の領域に遮光部を設けてもよい。これにより、堰状部３にのみ第１の光を照射できる。
【００４１】
本工程は、常圧下で行ってもよく、積層体７を加圧しながら行ってもよい。
本工程は、液晶組成物５が液晶相を示す温度で行うことが好ましい。液晶組成物５が常温で液晶相を示さず、高い温度で液晶相を示す場合、本工程は、恒温槽等を用いて常温より高い温度に保たれた環境で行うことが好ましい。本工程は、液晶組成物５の硬化性化合物は反応しないが、本工程の温度を、液晶組成物５が液晶相（液晶化合物と硬化性化合物とが相溶している状態）を示さない温度、すなわち、液晶化合物と硬化性化合物が相分離する温度とすると、その後の工程で温度を上げるなどしても、液晶組成物５中に含まれる硬性性化合物の濃度分布にバラつきが発生してしまう場合があり、不均一な電気光学機能層が形成され、応答ムラの原因になるおそれがある。
【００４２】
液晶組成物５が液晶相を示す温度は、使用する液晶化合物および硬化性化合物の種類に依存する。例えば、硬化性化合物として、液晶性の硬化性化合物の含有量が多い場合、硬化性化合物と液晶化合物との相溶性が高くなり、常温で液晶相を示しやすい。一方で、硬化性化合物として、非液晶性の硬化性化合物の含有量が多い場合、硬化性化合物と液晶化合物との相溶性が低くなり、常温で液晶相を示しにくく、液晶相を示すには液晶組成物５の温度を高くする必要がある。
本工程において、シール部８は硬化性樹脂組成物１の流動性を低下させる程度に硬化させればよい。本工程において硬化率が低くても、液晶組成物５の硬化に使用するピークが波長λＴの第２の光の照射により、シール部８に残存する未反応の硬化性樹脂組成物１を硬化できる。その結果、シール部８の硬化率を充分にできる。
【００４３】
（電気光学機能層を形成する工程）
本実施形態では、透明基板をとおして液晶組成物５にピークが波長λＴの第２の光を照射する工程を有する。図５に示すように、この工程により、液晶組成物５に含まれる硬化性化合物が光硬化して、電気光学機能層９が形成される。
電気光学機能層９の形成は、液晶組成物５が一対の基板２，６の間を流動し、シール部８と接している状態を待って行う。これにより、シール部８内の全域に電気光学機能層９が充填される。
【００４４】
本工程において、照射する第２の光のピーク波長λＴは、光重合性開始剤Ｔの吸収端の波長λＴｍａｘより短い。第２の光を照射することで積層体７に含まれる全ての硬化性化合物が重合して硬化する。すなわち、液晶組成物５に含まれる硬化性化合物と、シール部８に残存している未硬化の硬化性樹脂組成物１が重合して硬化する。
第２の光を照射できる光源としては、高圧水銀ランプ、低圧水銀ランプ、メタルハライドランプ、ケミカルランプ等が挙げられる。本工程においては、λＴ以下の波長の光が照射されてもよいので、カットフィルタを用いなくてもよい。
本工程では、透明基板の少なくとも前記電気光学機能層を形成する領域に第２の光を照射することが好ましい。少なくとも前記電気光学機能層を形成する領域に光を照射することで、液晶組成物５の硬化性化合物を硬化させつつ、シール部８に残存する未反応の硬化性樹脂組成物１を硬化できる。
【００４５】
本工程において、液晶組成物５にピーク波長がλＴの第２の光を照射すると、硬化性化合物が重合により硬化して柱状樹脂を形成し、液晶化合物と相分離し、液晶化合物と柱状樹脂を含む電気光学機能層９が形成される。本工程において、相分離する前の液晶組成物５は均一な溶液であり、液晶相を示すことが好ましい。相分離前の液晶組成物５が液晶相であれば、相分離した後に、均一な電気光学機能層９が形成される。
本工程における圧力、温度、および第２光の照射方法は、シール部８を形成する工程と同様の方法が採用される。
なお、第１の光と第２の光とを照射する方法および条件は同一でもよく、異なってもよい。
【００４６】
（第２の実施形態）
本発明に係る光学素子の製造方法の第２の実施形態は、一対の基板の中に複数の光学素子を形成し、光学素子の形成後に各々に切り分ける工程を有すること以外は、第１の実施形態と同様である。したがって、以下の説明では、第１の実施形態と同様の工程については説明を省略する。
すなわち、少なくとも一方に電極が形成され、少なくとも一方が透明である一対の基板の一方の基板に、吸収端の波長がλＳｍａｘである光重合開始剤Ｓを含む硬化性樹脂組成物を塗布して複数の堰状部を形成する工程と、
前記複数の堰状部の内側に、液晶化合物、硬化性化合物および吸収端の波長がλＴｍａｘである光重合開始剤Ｔを含む液晶組成物を塗布する工程と、
他方の基板を一方の基板に重ねる工程と、
前記各堰状部にピーク波長λＳがλＴｍａｘ以上でλＳｍａｘより短い第１の光を透明基板面側から照射してシール部を形成する工程と、
前記液晶組成物にピーク波長λＴがλＴｍａｘより短い第２の光を透明基板面側から照射して電気光学機能層を形成する工程と、
シール部に沿って一対の基板に狭持された電気光学機能層を切り分ける工程を有する。
【００４７】
（堰状部を形成する工程）
本実施形態は、図６に示すように、基板２１に硬化性樹脂組成物１を塗布して、複数の堰状部３１形成する工程を有する。
本工程を説明する図６では、基板２１に堰状部３１を４個設けている、しかし、本工程では、基板２１に形成する堰状部３１の数は限定されない。堰状部３１の数は、４個より少なくてもよく、４個より多くてもよい。一つの基板に設ける堰状部の数が多いほど、効率よく光学素子を製造できるので好ましい。
【００４８】
（切り分け工程）
本実施形態では、一対の基板間に複数の電気光学機能層が形成されている積層体７１から、シール部に沿って光学素子を切り分ける工程を有する。
切り分ける方法は、例えば、図７に示すように、レーザー光源１３を用いて切り分ける方法、図示しないダイシング法等が挙げられる。
次に、第２の発明に係る光学素子の製造方法の一実施形態について図面を参照して説明する。
【００４９】
（第３の実施形態）
本発明に係る光学素子の製造方法の第３の実施形態は、
少なくとも一方に電極が形成され、少なくとも一方が透明である一対の基板が対向配置され、一対の基板の周縁部に第２のシール部と注入口を有する液晶セルに、前記注入口から液晶化合物、硬化性化合物および吸収端の波長がλＴｍａｘのである光重合開始剤Ｔを含む液晶組成物を真空注入する工程と、
前記注入口に吸収端の波長がλＳｍａｘである光重合開始剤Ｓを含む硬化性樹脂組成物を塗布し、前記硬化性樹脂組成物にピーク波長λＳがλＴｍａｘ以上でλＳｍａｘより短い第１の光を照射してシール部を形成する工程と、
前記液晶組成物にピーク波長λＴがλＴｍａｘより短い第２の光を透明基板面側から照射して電気光学機能層を形成する工程を有する。
以下の説明では、第１の実施形態と同様の工程については説明を省略する。
（真空注入工程）
本実施形態では、液晶組成物５を真空注入法で、液晶セル１４に充填する。
図８は液晶セル１４を注入口１６側から見た断面図である。図８に示すように、液晶セル１４は、基板２および基板６が対向配置されており、基板２，６の周囲には第２のシール部１５と注入口１６を有する。
第１の実施形態と同様に、基板２，６は、少なくとも一方が透明であり、少なくとも一方には電極および必要に応じて配向膜または絶縁膜が形成されている。第２のシール部１５は、例えば、エポキシ樹脂等の液晶セルで使用されている公知のシール材を使用できる。
【００５０】
（シール部形成工程）
本工程では、液晶組成物５が充填されている液晶セル１４の注入口１６に硬化性樹脂組成物１を塗布し、硬化性樹脂組成物１にピーク波長λＳがλＴｍａｘ以上でλＳｍａｘより短い第１の光を照射してシール部を形成する。
注入口１６に硬化性樹脂組成物を塗布する工程は、公知の方法が採用できる。
硬化性樹脂組成物１に照射する第１の光は、第１の実施形態と同様である。これにより、硬化性樹脂組成物１が硬化し、注入口１６にシール部８が形成され、液晶セルが封止される。本工程で照射する第１の光のピーク波長λＳは、λＴｍａｘ以上でλＳｍａｘより短いため、液晶セルに充填されている液晶組成物５の硬化性化合物は重合せず、あるいは重合を極少量に抑制できるので硬化性樹脂組成物１のみが硬化してシール部８が形成される。そのため、光学素子の作動領域のうち、シール部８と隣接する領域において散乱時のムラの発生が抑えられる。
【００５１】
このとき、シール部８は完全硬化されていなくてよい。液晶組成物５の硬化性化合物の硬化に利用されるピーク波長がλＴの第２の光を照射することで、シール部８に残存する未反応の硬化性樹脂組成物１をさらに硬化できるためである。
ピーク波長λＳはλＴｍａｘより１０ｎｍ以上長い波長であることが好ましい。これにより、製造工程における波長マージンが広がる。また、同様の理由で、ピーク波長λＳはλＴｍａｘより２０ｎｍ以上長い波長であることが好ましい。
第１の光を照射する光源、および第１の光を照射する環境（圧力および温度）は第１の実施形態と同様である。
【００５２】
本工程の一態様は、図９に示すように、複数の液晶セル１４を用いて、各液晶セル１４の注入口１６を光源１７に向けて配置して光を照射する。そのため、固定された光源１７を用いて、第１の光を照射できる。すなわち、本工程は、図９に示すように、複数の液晶セル１４に第１の光を同時に当てることができ、従来の真空注入法による光学素子の製造方法に対して、生産性が飛躍的に向上する。
【００５３】
（電気光学機能層を形成する工程）
本実施形態では、透明基板側から液晶組成物５にピーク波長がλＴの第２の光を照射する工程を有する。この工程により、液晶組成物５に含まれる硬化性化合物が光硬化して、液晶セル１４の中に電気光学機能層９が形成される。
本工程において照射する第２の光のピーク波長λＴは、第１および第２の実施形態と同様である。
本工程は、液晶セル１４の透明基板側からピーク波長がλＴの第２の光を照射する。
本工程において、液晶組成物５に第２の光を照射すると、硬化性化合物が重合により硬化し柱状樹脂を形成し、液晶化合物と相分離し、液晶化合物と柱状樹脂を含む電気光学機能層９が形成される。本工程において、相分離する前の液晶組成物５は均一な溶液であり、液晶相を示すことが好ましい。相分離前の液晶組成物５が液晶相であれば、相分離した後に、均一な電気光学機能層が形成される。
本工程における圧力、温度、および第２光の照射方法は、シール部８を形成する工程と同様の方法が採用される。
なお、第１の光と第２の光とを照射する方法および条件は同一でもよく、異なってもよい。
【００５４】
（光学素子）
本発明に係る光学素子の一実施形態について説明する。本発明に係る光学素子は、駆動電圧の印加に応じて入射光を透過する状態と散乱する状態とを可逆的に制御できる。
本実施形態に係る光学素子は、一対の基板と、一対の基板間に狭持された電気光学機能層とシール部とを有する。シール部は、電気光学機能層９と接して囲うように設けられている。本実施形態の光学素子には、一対の透明基板の電気光学機能層と接する面に、透明電極、配向層および絶縁膜（図示しない）とが設けられている。
前記電気光学機能層は、例えば、柱状樹脂と、柱状樹脂の間の領域に複数の液晶ドメインが形成されている。そして、吸収端の波長がλＴｍａｘである光重合開始剤Ｔが、液晶ドメインおよび柱状樹脂のいずれかに含有されている。さらに、前記シール部は、吸収端の波長がλＳｍａｘである光重合開始剤Ｓを含む。本実施形態において、前記λＳｍａｘはλＴｍａｘよりも長波長側に位置する。λＳｍａｘがλＴｍａｘとの差は１０ｎｍ以上であることが好ましく、２０ｎｍ以上であることがより好ましい。
【００５５】
電気光学機能層には、複数の柱状樹脂が存在する。柱状樹脂は、その長軸方向が基板の主面の法線方向に略一致しているものと、この法線方向からチルトしているものが混在している。なお、法線方向からチルトしている柱状樹脂とは、基板主面の法線を基準にして柱状樹脂の長軸方向が傾いている場合をいう。基板主面の法線と柱状樹脂の長軸方向の成す角度をチルト角という。
【００５６】
柱状樹脂のうちチルト配向しているものの平均チルト角は、１５〜５０°であることが好ましい。平均チルト角が５０°以下であれば、光学素子の駆動電圧を低くできる。また、平均チルト角が１５°以上であれば、光学素子の耐衝撃性が向上する。平均チルト角は、２０〜３０°であることがより好ましい。
柱状樹脂のうちチルト配向しているもののチルト方位は、特に限定されない。
柱状樹脂は、柱状樹脂の少なくとも一部が枝分かれ部を備えていてもよい。また、枝分れ部を介して相互に異なる柱状樹脂と連結してもよい。
【００５７】
柱状樹脂の短軸方向の直径は、０．０５〜１μｍであることが好ましい。前記直径が０．０５μｍ以上であれば、光学素子の耐衝撃性が向上する。前記直径が１μｍ以下であれば光学素子が光を透過する状態において、透明性を担保できる。前記直径は、０．１〜０．５μｍがより好ましく、０．２〜０．３μｍがさらに好ましい。
【００５８】
基板主面に平行な方位面の柱状樹脂の占有面積は、基板近傍から離間するにつれて小さくなることが好ましい。このようにすることにより、液晶ドメイン領域を一対の基板間の中央部領域に形成することができる。その結果、光学素子の駆動電圧を低くできる。
液晶ドメインに含まれる液晶化合物は、上記した光学素子の製造方法で説明した物を採用できる。柱状樹脂の硬化前の硬化性樹脂組成物は、上記した光学素子の製造方法で説明したものを採用できる。
光重合開始剤ＳおよびＴは上記した光学素子の製造方法で説明したものを採用できる。
光学素子１００の基板２，６、透明電極１８、配向膜１９は光学素子の製造方法で説明したものを採用できる。
【００５９】
（変形例）
光学素子１０１は、下記の点以外は光学素子１００と同様である。
基板２および基板６が対向配置されており、基板２，６の周囲に第２のシール部１５と注入口１６を有する液晶セル１４と、一対の基板間に狭持された電気光学機能層９と、注入口１６を封止するシール部８を有する。そして、前記電気光学機能層９は、液晶ドメイン、柱状樹脂および図示しない吸収端の波長がλＴｍａｘである光重合開始剤Ｔを含み、前記シール部８は、吸収端の波長がλＳｍａｘである光重合開始剤Ｓを含む。
【実施例】
【００６０】
本発明を、実施例を用いて説明する。本発明は下記実施例に限定して解釈されない。例１、３および４が本発明の実施例であり、例２、５が比較例である。
（硬化性樹脂組成物の調整）
紫外線硬化性樹脂化合物（３０５１：ThreeBond社製）１００質量％に対してアシルフォスフィンオキサイド系重合開始剤Ｓ１（Irgacure819：ＢＡＳＦ社製）を０．３質量％加えて、８０℃に加熱したホットスターラ―上にて１時間加熱撹拌し、硬化性樹脂組成物（１）を得た。重合開始剤Ｓ１のλＳｍａｘは４５３ｎｍであった。
図１０にアセトニトリル溶液中のアシルフォスフィンオキサイド系重合開始剤Ｓ１（Irgacure819：ＢＡＳＦ社製）の濃度が０．００１％、０．０１％および０．１％である吸収特性を示す。
【００６１】
（液晶組成物の調整）
負の誘電異方性を有するネマチック液晶(Ｔｃ＝９８℃、Δε＝−５．６、Δｎ＝０．２２０）９０質量部に、下記化合物１を６質量部、下記化合物２を４質量部となるように調合した。重合開始剤Ｔとしてベンゾインイソプロピルエーテル（ＢｉＰＥ：ＴＣＩ社)を硬化性化合物の総量に対し１質量％となるように添加した。上記の調合液を８０℃に加熱したホットスターラ―上にて加熱撹拌し、硬化性化合物が均一に液晶中に溶解した液晶組成物（１）を得た。重合開始剤ＴのλＴｍａｘは３８３ｎｍであった。
図１１にアセトニトリル溶液中のベンゾインイソプロピルエーテル（ＢｉＰＥ：ＴＣＩ社)の濃度が０．００１％、０．０１％および０．１％である吸収特性を示す。
【化２】
2017062396.tif 000003
【化３】
2017062396.tif 000004
【００６２】
（ＯＤＦ法）
（例１）
一対のガラス基板上に透明電極としてＩＴＯ（インジウム錫酸化物）薄膜を形成した。各電極上に絶縁膜として、ＳｉＯ２−ＴｉＯ２系の金属酸化膜を約５０ｎｍに形成した。各絶縁膜上に配向膜として、プレチルト角が約９０°となるポリイミド薄膜を形成し、これらを透明基板とした。
一方の透明基板に６．０μｍ径のビーズを散布し、基板の周縁部に沿って、硬化性樹脂組成物（１）を、ディスペンサを用いて描画して堰状部を形成した。この時、ディスペンサと追従するように、ピーク波長を３９５ｎｍに有する紫外線ＬＥＤ光源（装置名：Ｐ／Ｎ  ＭＬＬ１４−３９５、Spectrum Illumination社製）を用いて紫外光を照射して、堰状部の硬化性樹脂組成物を増粘させた。このとき、堰状部の硬化性樹脂組成物は堰状部の形状を維持しているものの、完全には硬化されておらず、スパチュラなどで押すと潰れる、またはタック性を有する程度の固さであった。
堰状部で囲まれた領域に液晶組成物（１）を、ディスペンサを用いて複数個所に分けてディスペンスした。
【００６３】
一対の定盤の昇降装置が設置された真空チャンバー内に、前記透明基板を下定盤にセットし、対向側となるガラス基板をセットした。次いで、真空チャンバー内を１０Ｐａとなるまで排気した。減圧装置内の昇降装置にて、前記一対のガラス基板を接近させ、２ｋＰａの圧力で圧着した積層体を得た。この時、堰状部と液晶組成物（１）は接していなかった。
【００６４】
前記積層体を常圧雰囲気下に戻し、一方の透明基板側から、積層体の周縁部に設けられた堰状部に、ピーク波長λＳが３９５ｎｍの第１の光を堰状部に沿って照射し、シール部を形成した。前記第１の光は、紫外線ＬＥＤ光源（装置名：Ｐ／Ｎ  ＭＬＬ１４−３９５、Ｓｐｅｃｔｒｕｍ  Illumination社製）を使用し、波長３００−５００ｎｍ域における積算強度３０ｍＷ／ｃｍ２で５０秒間かけて照射を行った。なお、照度測定は、OceanOptics社の光学分光器ＵＳＢ４０００を用いて行った。堰状部に照射した積算照射量は１５００ｍＪ/ｃｍ２であった。また、紫外線ＬＥＤのピーク波長のピークの半値幅は２０ｎｍであった。
【００６５】
次に、シール部と液晶組成物（１）が接したことを確認した後、電気光学機能層を形成する領域に存在する液晶組成物（１）にピーク波長λＴが３６５ｎｍの第２の光を照射し、液晶組成物（１）が液晶と柱状樹脂に相分離した電気光学機能層を形成した。
第２の光は、ケミカルランプ（ＦＬ―１５ＢＬ：ＮＥＣ製）を使用し、上下から２ｍＷ／ｃｍ２の強度条件で、１５分間かけて光照射した。ケミカルランプの光発色分布は図１２のとおりである。
得られた光学素子は電圧を印加していない状態で高い透明性を示し、Ｈａｚｅは２％以下であった。シール部と電気光学機能層の作動部の境界領域にムラは無く、電圧印加によって生じる散乱変化も素子面内において均一であった。
【００６６】
（例２）
堰状部の露光光源として、ピーク波長λＳが３６５ｎｍを有する紫外線光源（ＬＮ−４２５ＵＶ３６５−ＰＳＣ：ＣＣＳ社製  ）を用いたこと以外は、例１と同様の操作で光学素子を得た。
得られた光学素子は電圧を印加していない状態で高い透明性を示し、Ｈａｚｅは２％以下であった。しかしながら、光学素子に電圧を印加したところ、シール部から素子内側の作動領域にかけてシール部外周に沿った枠状の応答ムラが確認された。
【００６７】
（真空注入法）
（例３）
例１と同じ透明基板を使用した。これらの透明基板に直径６μｍの樹脂ビーズからなるスペーサを介して対向させ、注入口以外をエポキシ樹脂により封止して液晶セルを作成した。
４０℃に加温した真空オーブンを用いて、注入口から前記液晶セルに前記液晶組成物（１）を真空注入法により充填した。
注入口に前記硬化性樹脂組成物（１）を塗布した。次いで、硬化性樹脂組成物（１）に、ピーク波長λＳが３９５ｎｍの第１の光を照射し、注入口にシール部を形成した。第１の光は、紫外線ＬＥＤ光源（  Ｐ／Ｎ  ＭＬＬ１４−３９５：Spectrum Illumination社製  ）を使用し、波長３００−５００ｎｍ域における積算強度３０ｍＷ／ｃｍ２で約５０秒間かけて光照射した。このときの積算照射量は１５００ｍＪ/ｃｍ２であった。照度測定にはOceanOptics社の光学分光器ＵＳＢ４０００を用いて測定した。
本工程では、電気光学機能層を形成する領域に存在する液晶組成物（１）に第１の光が直接当たらないように、シール剤が塗布している辺の上方向から光照射した。
次に、液晶セルの両方の透明基板側から液晶組成物（１）にピーク波長λＴが３６５ｎｍの第２の光を照射し、液晶組成物（１）が液晶と柱状樹脂に相分離した電気光学機能層を形成した。
第２の光は、ケミカルランプ（ＦＬ―１５ＢＬ：ＮＥＣ製）を使用し、上下から２ｍＷ／ｃｍ２の条件で１５分間かけて光照射した。
得られた光学素子は電圧を印加していない状態で高い透明性を示し、Ｈａｚｅは２％以下であった。シール部と電気光学機能層の作動部の境界領域にムラは無く、電圧印加によって生じる散乱変化も素子面内において均一であった。
【００６８】
（例４）
硬化性樹脂組成物（１）の露光光源として、ピーク波長λＳが３８５ｎｍを有する紫外線光源（ＬＬＲ１２６×２１―７９ＵＶ３８５：Ａｌｔｅｃ社製）を用いたこと以外は、例３と同様の操作で光学素子を得た。
得られた光学素子は電圧を印加していない状態で高い透明性を示し、Ｈａｚｅは２％以下であった。シール部と電気光学機能層の作動部の境界領域にムラは無く、電圧印加によって生じる散乱変化も素子面内において均一であった。
【００６９】
（例５）
硬化性樹脂組成物（１）の露光光源として、ピーク波長λＳが３６５ｎｍを有する紫外線光源（ＬＮ−４２５ＵＶ３６５−ＰＳＣ：ＣＣＳ社製  ）を用いたこと以外は、例３と同様の操作で表示素子を得た。
得られた光学素子は電圧を印加していない状態で高い透明性を示し、Ｈａｚｅは２％以下であった。しかしながら、光学素子に電圧を印加したところ、シール部を中心とした半楕円状に応答ムラが確認された。
例１〜５で得られた光学素子の評価結果を表１に示す。
【００７０】
【表１】
2017062396.tif 000005
【００７１】
表１に示すとおり例１はＯＤＦ法により応答ムラのない光学素子が得られている。これらの例は、シール部を形成する第１の光と、電気光学機能層を形成する第２の光について、使用した第１の光と第２の光はともに、第１の光のピーク波長λＳがλＴｍａｘ以上でλＳｍａｘより短く、第２の光のピーク波長λＴがλＴｍａｘより短いという条件を満たしている。
例３および例４は、真空注入法で製造した光学素子で応答ムラのない光学素子が得られている。これらの例は、注入口のシール部を形成する第１の光と、電気光学機能層を形成する第２の光について、使用した第１の光と第２の光はともに、第１の光のピーク波長λＳがλＴｍａｘ以上でλＳｍａｘより短く、第２の光のピーク波長λＴがλＴｍａｘより短いという条件を満たしている。
【００７２】
一方で、例２はＯＤＦ法を用いて、例５は、真空注入法で製造した光学素子において、注入口のシール部を形成する第１の光のピーク波長λＳがλＴｍａｘより短い。このため、シール部を形成する際に、シール部と液晶組成物とが隣接している領域において、液晶組成物の一部が硬化し、その結果、シール部と近接した箇所と、正常部との間で駆動特性の差異から生じる応答ムラが発生したと考えられる。
【符号の説明】
【００７３】
１  硬化性樹脂組成物
２、６、２１  基板
３、３１  堰状部
４  ディスペンサ
５  液晶組成物
７、７１  積層体
８  シール部
９、９１  電気光学機能層
１０  真空チャンバー
１１、１７  光源
１２、１００  光学素子
１３  レーザー光源
１４  液晶セル      
１５  第２のシール部
１６  注入口
【図１】
2017062396.tif 000006
【図２】
2017062396.tif 000007
【図３】
2017062396.tif 000008
【図４】
2017062396.tif 000009
【図５】
2017062396.tif 000010
【図６】
2017062396.tif 000011
【図７】
2017062396.tif 000012
【図８】
2017062396.tif 000013
【図９】
2017062396.tif 000014
【図１０】
2017062396.tif 000015
【図１１】
2017062396.tif 000016
【図１２】
2017062396.tif 000017